(57)【要約】【課題】電池異常時の安全性を確保し高率放電特性を向上させることができる非水電解液電池を提供する。【解決手段】リチウムイオン二次電池２０は、電池容器７を有している。電池容器７には、正極板Ｗ１および負極板Ｗ３がセパレータＷ５を介して捲回された電極群６が収容されている。電池容器７内には非水電解液が注液されている。非水電解液には、エチレンカーボネートとジメチルカーボネートとが混合された混合溶媒中に、リチウム塩の４フッ化ホウ酸リチウムが溶解されている。この非水電解液には、難燃化剤としてホスファゼン系難燃化剤および引火点が無検出性のフッ素置換エーテルが混合されている。ホスファゼン系難燃化剤により非水電解液に難燃性ないし自己消火性が付与され、フッ素置換エーテルにより非水電解液の粘性が低下する。【選択図】図１
2013054887.tif 000002
【特許請求の範囲】
【請求項１】
正極活物質を含む正極板と、負極活物質を含む負極板とがリチウム塩を有機溶媒に溶解した非水電解液に浸潤された非水電解液電池において、前記非水電解液には、ホスファゼン系難燃化剤および引火点が無検出性のフッ素置換エーテルが混合されたことを特徴とする非水電解液電池。
【請求項２】
前記非水電解液は、該非水電解液の質量に対する前記ホスファゼン系難燃化剤の質量比をｘ、前記フッ素置換エーテルの質量比をｙとしたときに、前記質量比ｘおよび質量比ｙが、０＜ｙ≦０．５、ｙ≧０．００５ｘ−０．０５、および、ｙ≧２４０ｘ２−４８ｘ＋２．４の関係を満たすことを特徴とする請求項１に記載の非水電解液電池。
【請求項３】
前記フッ素置換エーテルは、化学式がＲ１−Ｏ−Ｒ２（Ｒ１およびＲ２は、炭素数が１〜１０の範囲のアルキル基）で表される直鎖状エーテル化合物の水素原子のうち、少なくとも一部の水素原子がフッ素原子で置換されたものであることを特徴とする請求項２に記載の非水電解液電池。
【請求項４】
前記ホスファゼン系難燃化剤は、液体状であることを特徴とする請求項３に記載の非水電解液電池。
【請求項５】
前記非水電解液は、前記有機溶媒として、エチレンカーボネートおよびジメチルカーボネートを含む混合溶媒が用いられていることを特徴とする請求項１に記載の非水電解液電池。
【請求項６】
前記正極活物質は、スピネル結晶構造を有するリチウムマンガン複酸化物であることを特徴とする請求項５に記載の非水電解液電池。
【請求項７】
前記負極活物質は、黒鉛系炭素材であることを特徴とする請求項６に記載の非水電解液電池。
【発明の詳細な説明】
【技術分野】
【０００１】
本発明は、非水電解液電池に係り、特に、正極活物質を含む正極板と、負極活物質を含む負極板とがリチウム塩を有機溶媒に溶解した非水電解液に浸潤された非水電解液電池に関する。
【背景技術】
【０００２】
従来、密閉型電池は家電製品に汎用されており、近年では、密閉型電池の中でも特にリチウム二次電池が数多く用いられるに至っている。また、リチウム二次電池は、高エネルギー密度であることから、電気自動車（ＥＶ）やハイブリッド車（ＨＥＶ）の車載電源としても開発が進められ、一部が実用化されている。
【０００３】
通常、リチウム二次電池では、正極活物質、負極活物質がそれぞれ金属箔に塗着された帯状の正極板、負極板がセパレータを介して直接接触しないように捲回された捲回群を備えている。この捲回群が電解液に浸潤されて電池容器に収容されている。電気自動車の車載電源等では、高容量の電池が要求されており、電池性能の向上を図るため、電解液として可燃性を有する有機溶媒を用いた非水電解液タイプの密閉型リチウム二次電池が使用されている。
【０００４】
ところが、密閉型リチウム二次電池では、例えば、異常な高温環境下にさらされたときや充電装置の故障等により過充電状態に達したときの電池異常時に、温度上昇により非水電解液の分解や気化が生じて電池内圧が上昇し電池容器の破損に到る場合がある。これを回避するため、一般に、リチウム二次電池では、電池内圧の上昇に応じて作動する電流遮断機構（一種の切断スイッチ）や、内圧を解放する内圧解放機構（安全弁）が採用されている。
【０００５】
また、電池容器が破損した場合には、電池から噴出したガスや漏液した非水電解液が内部短絡や外部火点により容易に引火し燃焼してしまう可能性もある。これを回避するために、非水電解液にホスファゼン系難燃化剤を混合することで、安全性を向上させる技術が開示されている（例えば、特許文献１参照）。この技術では、非水電解液に難燃性ないし自己消火性が付与されるため、電池異常時に噴出したガスや漏液した非水電解液に引火した場合でも消火することが可能となる。
【先行技術文献】
【特許文献】
【０００６】
【特許文献１】特開２００６−２８６５７１号公報
【発明の概要】
【発明が解決しようとする課題】
【０００７】
しかしながら、特許文献１の技術では、一度は消火されたとしても、高温（異常）状態がさらに続いた場合には、残存した非水電解液が再び発火するおそれがあり、また、熱暴走反応を招き、非水電解液の爆発的な燃焼を引き起こすこともある。非水電解液の爆発的な燃焼を抑制するためには、ホスファゼン系難燃化剤の混合割合を大きくする必要がある。ところが、ホスファゼン系難燃化剤では、粘性が非水電解液の粘性より高いため、混合割合を大きくすると非水電解液全体の粘性も高くなる。結果として、非水電解液中でのイオン移動性を低下させ、放電特性や低温特性の低下を招くこととなる。従って、上述した車載電源等に使用されるような高容量化、高性能化が求められている非水電解液タイプの密閉型リチウム二次電池では、電池異常時の安全性を確保することはもちろん、放電特性や低温特性、とりわけ高率での放電特性の低下を抑制することが重要となる。
【０００８】
本発明は上記事案に鑑み、電池異常時の安全性を確保し高率放電特性の低下を抑制することができる非水電解液電池を提供することを課題とする。
【課題を解決するための手段】
【０００９】
上記課題を解決するために、本発明は、正極活物質を含む正極板と、負極活物質を含む負極板とがリチウム塩を有機溶媒に溶解した非水電解液に浸潤された非水電解液電池において、前記非水電解液には、ホスファゼン系難燃化剤および引火点が無検出性のフッ素置換エーテルが混合されたことを特徴とする。
【００１０】
この場合において、非水電解液では、該非水電解液の質量に対するホスファゼン系難燃化剤の質量比をｘ、フッ素置換エーテルの質量比をｙとしたときに、質量比ｘおよび質量比ｙが、０＜ｙ≦０．５、ｙ≧０．００５ｘ−０．０５、および、ｙ≧２４０ｘ２−４８ｘ＋２．４の関係を満たすようにすることが好ましい。このとき、フッ素置換エーテルを、化学式がＲ１−Ｏ−Ｒ２（Ｒ１およびＲ２は、炭素数が１〜１０の範囲のアルキル基）で表される直鎖状エーテル化合物の水素原子のうち、少なくとも一部の水素原子がフッ素原子で置換されたものとすることができる。ホスファゼン系難燃剤を液体状としてもよい。また、非水電解液の有機溶媒として、エチレンカーボネートおよびジメチルカーボネートを含む混合溶媒が用いられていてもよい。このとき、正極活物質をスピネル結晶構造を有するリチウムマンガン複酸化物とすることができる。また、負極活物質を黒鉛系炭素材とすることができる。
【発明の効果】
【００１１】
本発明によれば、非水電解液にホスファゼン系難燃化剤が混合されたことで、電池異常で温度上昇したときに電池の燃焼が抑制されるため、電池挙動を穏やかにし安全性を確保することができ、非水電解液にフッ素置換エーテルが混合されたことで、ホスファゼン系難燃化剤の混合による非水電解液の粘性増加が抑制されるため、非水電解液中でのイオン移動性が確保され高率放電特性の低下を抑制することができるとともに、フッ素置換エーテルが引火点無検出性のため、非水電解液の燃焼性低減を図ることができる、という効果を得ることができる。
【図面の簡単な説明】
【００１２】
【図１】本発明を適用した実施形態の円柱型リチウムイオン二次電池を模式的に示す断面図である。
【図２】円柱型リチウムイオン二次電池の非水電解液に対するフッ素置換エーテルおよびホスファゼン系難燃化剤の混合量をそれぞれ変えたときの難燃性の評価結果を示すグラフである。
【図３】円柱型リチウムイオン二次電池の非水電解液に対するフッ素置換エーテルおよびホスファゼン系難燃化剤の混合量をそれぞれ変えたときの３ＣＡ放電における放電容量の評価結果を示すグラフである。
【図４】円柱型リチウムイオン二次電池の非水電解液に対するフッ素置換エーテルおよびホスファゼン系難燃化剤の混合量をそれぞれ変えたときの難燃性および高率放電容量の好適範囲を示すグラフである。
【図５】円柱型リチウムイオン二次電池の非水電解液に対するフッ素置換エーテルおよびホスファゼン系難燃化剤の混合量をそれぞれ変えたときの難燃性および高率放電容量の好適範囲を３つの近似式で示すグラフである。
【発明を実施するための形態】
【００１３】
以下、図面を参照して、本発明を適用した円柱型リチウムイオン二次電池の実施の形態について説明する。
【００１４】
（構成）
本実施形態の円柱型リチウムイオン二次電池２０は、図１に示すように、ニッケルメッキが施されたスチール製で有底円筒状の電池容器７を有している。電池容器７には、帯状の正極板Ｗ１および負極板Ｗ３がセパレータＷ５を介して断面渦巻状に捲回された電極群６が収容されている。
【００１５】
電極群６の捲回中心には、ポリプロピレン樹脂製で中空円筒状の軸芯１が使用されている。電極群６の上側には、軸芯１のほぼ延長線上に正極板Ｗ１からの電位を集電するための円環状導体の正極集電リング４が配置されている。正極集電リング４は、軸芯１の上端部に固定されている。正極集電リング４の周囲から一体に張り出している鍔部周縁には、正極板Ｗ１から導出された正極リード片２の端部が超音波溶接で接合されている。正極集電リング４の上方には、安全弁を内蔵し正極外部端子となる円盤状の電池蓋１１が配置されている。正極集電リング４の上部には正極リード９の一端が固定されており、正極リード９の他端が電池蓋１１の下面に溶接されている。正極リード９は、複数枚のリボン状導体を重ね合わせて構成した２本のリードの端部同士が溶接で接合され形成されている。
【００１６】
一方、電極群６の下側には負極板Ｗ３からの電位を集電するための円環状導体の負極集電リング５が配置されている。負極集電リング５の内周面には軸芯１の下端部外周面が固定されている。負極集電リング５の外周縁には、負極板Ｗ３から導出された負極リード片３の端部が超音波溶接で接合されている。負極集電リング５の下部には電気的導通のための負極リード板８が溶接されており、負極リード板８は電池容器７の内底部に抵抗溶接で接合されている。電池容器７は、本例では、外径４０ｍｍ、内径３９ｍｍに設定されている。
【００１７】
電池蓋１１は、絶縁性および耐熱性のＥＰＤＭ樹脂製ガスケット１０を介して電池容器７の上部にカシメ固定されている。このため、正極リード９は電池容器７内に折りたたむようにして収容されており、リチウムイオン二次電池２０は密封されている。なお、リチウムイオン二次電池２０は、所定電圧および電流で初充電を行うことで、電池機能が付与される。
【００１８】
（非水電解液）
また、電池容器７内には、図示しない非水電解液が注液されている。非水電解液には、エチレンカーボネート（ＥＣ）およびジメチルカーボネート（ＤＭＣ）を含む混合溶媒にリチウム塩（電解質）として４フッ化ホウ酸リチウム（ＬｉＢＦ４）や６フッ化リン酸リチウム（ＬｉＰＦ６）を溶解させたものを用いることができる。本例では、ＥＣとＤＭＣとが体積比２：３で混合された混合溶媒中に、リチウム塩の４フッ化ホウ酸リチウムが０．８〜１．０モル／リットル（Ｍ）の範囲の割合で溶解されている。この非水電解液には、難燃化剤としてホスファゼン系難燃化剤と、引火点が無検出性のフッ素置換エーテルとが混合されている。
【００１９】
ホスファゼン系難燃化剤は、リンおよび窒素を主体とし、一般式（ＮＰＲ２）３または（ＮＰＲ２）４で表される環状化合物である。一般式中のＲは、フッ素や塩素等のハロゲン元素または一価の置換基を示している。一価の置換基としては、メトキシ基やエトキシ基等のアルコキシ基、フェノキシ基やメチルフェノキシ基等のアリールオキシ基、メチル基やエチル基等のアルキル基、フェニル基やトリル基等のアリール基、メチルアミノ基等の置換型アミノ基を含むアミノ基、メチルチオ基やエチルチオ基等のアルキルチオ基、および、フェニルチオ基等のアリールチオ基を挙げることができる。このようなホスファゼン系難燃化剤は、電池異常時等の高温環境下で、発火防止作用や消火作用を発揮する。また、ホスファゼン系難燃化剤は、置換基Ｒの種類により固体状または液体状となるが、非水電解液には液体状のホスファゼン系難燃化剤を混合することができる。
【００２０】
一方、フッ素置換エーテルは、化学式がＲ１−Ｏ−Ｒ２（Ｒ１およびＲ２は、炭素数が１〜１０の範囲のアルキル基）で表される直鎖状エーテル化合物の水素原子のうち、少なくとも一部の水素原子がフッ素原子で置換されたものである（以下、水素原子がフッ素原子で置換されたものをフッ素置換基という。）。直鎖状エーテル化合物の水素原子の全てがフッ素原子で置換されていることが必要ではなく、フッ素置換エーテルが引火点無検出性であることを要する。ここでいう引火点は、一定昇温で加熱し、火炎を近づけたときに、瞬間的に引火するのに必要な濃度の蒸気を発生する最低温度を示すものであり、例えば、日本工業規格（ＪＩＳ  Ｋ  ２２６５）に定められた方法で測定することができる。引火点が無検出性のものでは、実質的に引火点を有していないものに相当する。本例で用いる引火点が無検出性のフッ素置換エーテルでは、一定以上のフッ素含有率（分子中に占めるフッ素原子の質量割合）を有している。すなわち、直鎖状エーテル化合物の置換しうる水素原子を１つずつフッ素原子で置換していくと、フッ素置換基が少ない場合は引火点を有することとなる。例えば、ジエチルエーテルでは、１０個の水素原子を有しているが、そのうち、６〜７個の水素原子をフッ素原子で置換することで引火点が無検出性となる。この場合のフッ素含有率は、概ね６２〜６６ｗｔ％である。また、引火点の有無については、フッ素置換エーテルがフッ素置換基の数のみで決まるものではなく、分子内におけるフッ素置換基の分散状態でも異なる。換言すれば、置換しうる水素原子の分子内での分散状態に対して、フッ素置換基が集中しないように分散されていることが重要である。
【００２１】
非水電解液に対するホスファゼン系難燃化剤およびフッ素置換エーテルの混合量は、次のようにして決定される。すなわち、非水電解液の質量に対するホスファゼン系難燃化剤の質量比をｘ、フッ素置換エーテルの質量比をｙとしたときに、質量比ｘおよび質量比ｙが、下記式（１）、式（２）および式（３）の関係を満たすように決定される。
【００２２】
【数１】
2013054887.tif 000003
【００２３】
図１に示すように、電極群６は、正極板Ｗ１と負極板Ｗ３とがこれら両極板が直接接触しないように、厚さ３０μｍでリチウムイオンが通過可能なポリエチレン製セパレータＷ５を介し、軸芯１の周囲に捲回されている。正極リード片２と負極リード片３とが、それぞれ電極群６の互いに反対側の両端面に配設されている。電極群６の直径は、正極板Ｗ１、負極板Ｗ３、セパレータＷ５の長さを調整することで、３８±０．５ｍｍに設定されている。電極群６および正極集電リング４の鍔部周面全周には、捲回群６と電池容器７との電気的接触を防止するために絶縁被覆が施されている。絶縁被覆には、ポリイミド製の基材の片面にヘキサメタアクリレートの粘着剤が塗布された粘着テープが用いられている。粘着テープは鍔部周面から電極群６外周面に亘って一重以上巻かれている。電極群６の最大径部が絶縁被覆存在部となるように巻き数が調整され、該最大径が電池容器７の内径より僅かに小さく設定されている。
【００２４】
（正極板）
電極群６を構成する正極板Ｗ１は、正極集電体として厚さ２０μｍのアルミニウム箔を有している。アルミニウム箔の両面には、正極活物質として、スピネル結晶構造を有したリチウムマンガン複酸化物を含む正極合剤が実質的に均等かつ均質に塗着されている。すなわち、塗着された正極合剤層Ｗ２の厚さがほぼ一様であり、かつ、正極合剤層Ｗ２内では正極合剤がほぼ一様に分散されている。正極合剤には、例えば、リチウムマンガン複酸化物の１００質量部に対して、導電材として鱗片状黒鉛の８質量部およびアセチレンブラックの２質量部、バインダ（結着材）としてポリフッ化ビニリデン（以下、ＰＶＤＦと略記する。）の５質量部が配合されている。アルミニウム箔に正極合剤を塗着するときは、分散溶媒のＮ−メチル−２−ピロリドン（以下、ＮＭＰと略記する。）が用いられる。正極板Ｗ１は、乾燥後、プレス加工され、幅８０ｍｍに裁断されている。正極合剤層Ｗ２の厚さは、本例では、８０μｍ（片面）に調整されている。アルミニウム箔の長手方向に沿う一側の側縁には、幅３０ｍｍの正極合剤の無塗着部が形成されている。無塗着部は櫛状に切り欠かれており、切り欠き残部で正極リード片２が形成されている。本例では、隣り合う正極リード片２の間隔が２０ｍｍ、正極リード片２の幅が５ｍｍに設定されている。
【００２５】
（負極板）
一方、負極板Ｗ３は、負極集電体として厚さ１０μｍの圧延銅箔を有している。圧延銅箔の両面には、負極活物質としてリチウムイオンを吸蔵、放出可能な炭素粉末を含む負極合剤が実質的に均等かつ均質に塗着されている。すなわち、塗着された負極合剤層Ｗ４の厚さがほぼ一様であり、かつ、負極合剤層Ｗ４内では負極合剤がほぼ一様に分散されている。負極活物質には、非晶質炭素や黒鉛、またはこれらの混合物を用いることができるが、本例では、黒鉛を主体とする炭素材、すなわち、黒鉛系炭素材が用いられている。負極合剤には、例えば、黒鉛系炭素材の９０質量部に対して、バインダとしてＰＶＤＦの１０質量部が配合されている。圧延銅箔に負極合剤を塗着するときには、分散溶媒のＮＭＰが用いられる。圧延銅箔の長手方向に沿う一側の側縁には、正極板Ｗ１と同様に幅３０ｍｍの負極合剤の無塗着部が形成されており、負極リード片３が形成されている。本例では、隣り合う負極リード片３の間隔が２０ｍｍ、負極リード片３の幅が５ｍｍに設定されている。負極板Ｗ３は、乾燥後プレス加工され、幅８６ｍｍに裁断されている。負極合剤層Ｗ４の厚さは、本例では、６０μｍ（片面）に調整されている。なお、負極板Ｗ３の長さは、正極板Ｗ１および負極板Ｗ３を捲回したときに、捲回最内周および最外周で捲回方向に正極板Ｗ１が負極板Ｗ３からはみ出すことがないように、正極板Ｗ１の長さより１２０ｍｍ長く設定されている。また、負極合剤塗布部の幅は、捲回方向と交差する方向において正極合剤塗布部が負極合剤塗布部からはみ出すことがないように、正極合剤塗布部の幅より６ｍｍ長く設定されている。
【実施例】
【００２６】
次に、本実施形態に従い作製した円柱型リチウムイオン二次電池２０の実施例について説明する。
【００２７】
実施例では、正極活物質として、スピネル結晶構造を有するマンガン酸リチウム（ＬｉＭｎ２Ｏ４）を用いた。また、ＥＣとＤＭＣとの体積比２：３の混合溶媒にリチウム塩のＬｉＰＦ６を０．８モル／リットル（０．８Ｍ）で溶解させ、ホスファゼン系難燃化剤（株式会社ブリヂストン製、商品名ホスライト（登録商標）、液体状）およびフッ素置換エーテルを混合した非水電解液を用いた。フッ素置換エーテルとしては、ジエチルエーテル（酸素原子に結合したアルキル基Ｒ１およびＲ２がいずれもエチル基）の１０個の水素原子のうち８個がフッ素原子に置換されたものを用いた。このフッ素置換エーテルでは、フッ素含有率が６９．７ｗｔ％であり、引火点を有していない。ホスファゼン系難燃化剤の混合量を０〜１０ｗｔ％の範囲（質量比ｘでは、０〜０．１０の範囲）、フッ素置換エーテルの混合量を０〜５０ｗｔ％の範囲（質量比ｙでは、０〜０．５０の範囲）で変化させ、質量比ｘ、質量比ｙの組み合わせの異なる複数個のリチウムイオン二次電池を作製した。
【００２８】
（非水電解液の難燃性評価）
各リチウムイオン二次電池に用いた非水電解液の難燃性を、次のようにして評価した。すなわち、長さ１２７ｍｍ×幅４０ｍｍ×厚さ０．２ｍｍのガラスマット（体積：１．０１６ｃｍ３）に、各非水電解液の２．５〜３．０ｇを含浸させ、１０秒間接炎し、炎を離して消火させることを２回繰り返して行った。１回目、２回目でそれぞれ消火に要する時間（炎を離してからの燃焼時間）を測定した。ガラスマットに含浸させた非水電解液が燃え尽きることなく１０秒未満で消火したものを難燃性ありと判定し、１０秒以上燃焼したもの、または、非水電解液が燃え尽きたものを難燃性なしと判定した。
【００２９】
図２に示すように、フッ素置換エーテルを混合しない場合（質量比ｙ＝０）では、ホスファゼン系難燃化剤を１０ｗｔ％以上混合すること（質量比ｘ≧０．１０）により難燃性を発揮することができる。また、フッ素置換エーテルを混合した場合には、その質量比ｙに応じて、難燃性の発揮に必要なホスファゼン系難燃化剤の質量比ｘを減少させることができる。なお、図２において、マル印が難燃性ありと判定されたもの、バツ印が難燃性なしと判定されたものをそれぞれ示している。
【００３０】
（電池性能評価）
各リチウムイオン二次電池について、２５℃の環境下で３ＣＡ放電を行い、放電容量、すなわち、高率放電容量を測定した。非水電解液におけるホスファゼン系難燃化剤の混合量を１０ｗｔ％（質量比ｘ＝０．１０）、フッ素置換エーテルの混合量を０ｗｔ％（質量比ｙ＝０）としたときの放電容量を１００％とした相対容量を求めた。図３に、質量比ｘおよび質量比ｙを変えて作製したリチウムイオン二次電池の相対容量について、８０〜１３０％の範囲で同じ相対容量となるものをそれぞれ曲線でつないで示した。図３に示すように、ホスファゼン系難燃化剤の質量比ｘを減少させることで、３ＣＡ放電容量が増大することが判った。また、ホスファゼン系難燃化剤の質量比ｘが同じでも、フッ素置換エーテルの質量比ｙを増加させることで、３ＣＡ放電容量が増大することが判った。これは、フッ素置換エーテルを混合することにより、ホスファゼン系難燃化剤の混合で増大した非水電解液の粘性が低下したことが考えられる。この結果、非水電解液中でのリチウムイオンの移動性が確保され、放電容量が増大したものと考えることができる。
【００３１】
次に、難燃性と高率放電容量とのいずれにも優れる場合について検討した。図２に示した難燃性の評価結果で難燃性ありと判定された範囲、および、図３に示した高率放電容量の評価結果で１００％以上を示した範囲を図４に重ねて示した。また、フッ素置換エーテルの混合量が５０ｗｔ％を超える範囲（質量比ｙ＞０．５０）では、リチウムイオンの移動を媒介する有機溶媒であるＥＣおよびＤＭＣの割合が相対的に小さくなり、却って電池性能を損なうため、フッ素置換エーテルの混合量を５０ｗｔ％以下（質量比ｙ≦０．５０）とした。すなわち、図４に示す曲線で囲まれる範囲で、ホスファゼン系難燃化剤およびフッ素置換エーテルの混合量、すなわち、質量比ｘおよび質量比ｙを設定することにより、難燃性を確保しつつ高率放電容量の低下を抑制することができることとなる。
【００３２】
図４の好適な範囲を明確にするために、３つの曲線について近似式を求めた。この結果、図５に示すように、３つの近似式、すなわち、上述した式（１）、式（２）および式（３）の関係を満たす範囲が得られた。従って、ホスファゼン系難燃化剤の質量比ｘと、フッ素置換エーテルの質量比ｙとを、式（１）〜式（３）を満たすように設定することで、難燃性および高率放電容量に優れたリチウムイオン二次電池２０を得ることができることが判明した。
【００３３】
（作用等）
次に、本実施形態のリチウムイオン二次電池２０の作用等について説明する。
【００３４】
本実施形態では、非水電解液にホスファゼン系難燃化剤が混合されている。ホスファゼン系難燃化剤が電池異常時等の高温環境下で発火を防止する作用や消火作用を発揮するため、ホスファゼン系難燃化剤を混合することにより非水電解液に難燃性ないし自己消火性が付与される。これにより、過充電状態等の電池異常時や異常な高温環境下に曝されたときに非水電解液が発火しても消火されやすくなるので、電池の安全性を確保することができる。
【００３５】
また、本実施形態では、非水電解液に、ホスファゼン系難燃化剤が混合されたことに加えてフッ素置換エーテルが混合されている。このフッ素置換エーテルでは、引火点が無検出性のため、非水電解液に用いる有機溶媒のＥＣやＤＭＣが燃焼しやすいことと比べると引火することがない。このため、フッ素置換エーテルを混合してもホスファゼン系難燃化剤の難燃効果を阻害することなく、非水電解液の燃焼性低減を図ることができ、電池の安全性向上を図ることができる。また、ホスファゼン系難燃化剤が非水電解液より高い粘性を有するため、ホスファゼン系難燃化剤を混合することで非水電解液の粘性を増大させてしまう。この結果、ホスファゼン系難燃化剤のみを混合し難燃性を向上させると電池性能の低下を招くこととなる。これに対して、フッ素置換エーテルの混合により非水電解液の粘性を低下させることができる。これにより、ホスファゼン系難燃化剤による難燃性が得られるうえ、非水電解液中でのリチウムイオンの移動性が確保されるので、電池性能、とりわけ、高率放電容量の低下を抑制することができる。
【００３６】
更に、本実施形態では、非水電解液の質量に対するホスファゼン系難燃化剤の質量比ｘ、フッ素置換エーテルの質量比ｙが、上述した式（１）、式（２）および式（３）、すなわち、０＜ｙ≦０．５、ｙ≧０．００５ｘ−０．０５、および、ｙ≧２４０ｘ２−４８ｘ＋２．４の関係を満たすように設定されている。これにより、ホスファゼン系難燃化剤およびフッ素置換エーテルの混合量が適正化されるので、安全性を確保しつつ電池性能の低下を抑制することができる（図５も参照）。
【００３７】
また更に、本実施形態では、非水電解液の有機溶媒として、ＥＣおよびＤＭＣの混合溶媒が用いられている。ＥＣでは、ＤＭＣと比べて、リチウム塩の解離性を高めることができるものの、融点が常温より高く液状とすることが難しい。ＥＣとＤＭＣとを混合することにより、常温で液体のＤＭＣがＥＣを溶解させるため、リチウム塩の解離性にも優れる溶媒とすることができる。また、非水電解液中に含有されるフッ素置換エーテルが、ＤＭＣの燃焼を抑制する機能も果たしている。
【００３８】
なお、本実施形態では、フッ素置換エーテルとして、ジエチルエーテル（化学式Ｒ１−Ｏ−Ｒ２で表される直鎖状エーテル化合物における酸素原子に結合したアルキル基Ｒ１およびＲ２がいずれもエチル基のもの。）の一部の水素原子がフッ素原子で置換されたものを例示したが、本発明はこれに限定されるものではない。フッ素置換エーテルとしては、直鎖状エーテル化合物の水素原子のうち、少なくとも一部の水素原子がフッ素原子で置換されていればよく、引火点が無検出性であればよい。
【００３９】
また、本実施形態では、非水電解液の有機溶媒としてＥＣおよびＤＭＣが体積比２：３で混合された混合溶媒を例示したが、本発明はこれに制限されるものではない。本実施形態以外で用いることのできる有機溶媒としては、ＥＣおよびＤＭＣが含まれていればよく、ジエチルカーボネート、プロピレンカーボネート、エチルメチルカーボネート、ビニレンカーボネート、１，２−ジメトキシエタン、１，２−ジエトキシエタン、γ−ブチロラクトン、テトラヒドロフラン、１，３−ジオキソラン、４−メチル−１，３−ジオキソラン、ジエチルエーテル、スルホラン、メチルスルホラン、アセトニトリル、プロピオニトリル等の有機溶媒が混合されていてもよい。また、これらの有機溶媒の混合配合比についても特に限定されるものではない。本実施形態では、非水電解液にリチウム塩としてＬｉＢＦ４やＬｉＰＦ６を０．８〜１．０Ｍの範囲の割合で溶解させる例を示したが、本発明はこれに制限されるものではない。リチウム塩としては、通常リチウムイオン二次電池に用いられるリチウム塩を用いることができ、その添加量としても通常用いられる範囲とすればよい。正極活物質に用いるリチウムマンガン複酸化物からのマンガンイオンの溶出を抑制し、非水電解液中でのリチウムイオンの伝導性を確保することを考慮すれば、ＥＣおよびＤＭＣの混合溶媒にＬｉＢＦ４を０．８〜１．０Ｍの範囲の割合となるように溶解させた非水電解液を用いることが好ましい。
【００４０】
更に、本実施形態では、正極活物質として、スピネル結晶構造を有するマンガン酸リチウムを例示したが、本発明はこれに限定されるものではなく、リチウムを含む遷移金属複酸化物を用いることができる。このような正極活物質としては、リチウムマンガン複酸化物やリチウムコバルト複酸化物等を挙げることができるが、低コスト化の観点からリチウムマンガン複酸化物を用いることが好ましい。また、結晶中のマンガンサイトの一部がマンガン以外の遷移金属、例えば、マグネシウム、アルミニウム、コバルト、ニッケル等で置換されていてもよい。マンガンサイトの一部を置換することにより、マンガンイオンの溶出を抑制する効果を期待することができる。結晶構造についても、特に制限されるものではないが、熱安定性を考慮すればスピネル結晶構造を有するリチウムマンガン複酸化物を用いることが好ましい。一方、本実施形態では、負極活物質として、黒鉛を主体とする炭素材、すなわち、黒鉛系炭素材を例示したが、本発明はこれに制限されるものではない。黒鉛系炭素材以外に、非晶質炭素を用いることも可能である。電圧特性の平坦化を考慮すれば、黒鉛を主体とする炭素材を用いることが好ましい。
【００４１】
また更に、本実施形態では、正極合剤として、正極活物質の１００質量部に、導電材として鱗片状黒鉛の８質量部およびアセチレンブラックの２質量部、バインダとしてＰＶＤＦの５質量部が配合されている例を示したが、本発明はこれに制限されるものではない。リチウムイオン二次電池に通常使用される別の導電材を用いてもよく、導電材を用いなくてもよい。また、ＰＶＤＦ以外のバインダを用いてもよい。本実施形態以外で用いることのできるバインダとしては、ポリテトラフルオロエチレン（ＰＴＦＥ）、ポリエチレン、ポリスチレン、ポリブタジエン、ブチルゴム、ニトリルゴム、スチレン／ブタジエンゴム、多硫化ゴム、ニトロセルロ−ス、シアノエチルセルロース、各種ラテックス、アクリロニトリル、フッ化ビニル、フッ化ビニリデン、フッ化プロピレン、フッ化クロロプレン等の重合体及びこれらの混合体等を挙げることができる。さらに、各材料の配合比率を変えてもよいことはもちろんである。
【００４２】
更にまた、本実施形態では、円柱型リチウムイオン二次電池２０を例示したが、本発明はこれに限定されるものではなく、非水電解液を使用する電池一般に適用することができる、また、電池の形状についても特に制限はなく、円柱型以外に、例えば、角型等としてもよい。また、本実施形態では、正極板Ｗ１、負極板Ｗ３を捲回した電極群６を例示したが、本発明はこれに限定されるものではなく、例えば、矩形状の正極板、負極板を積層した電極群としてもよい。さらに、本発明の適用可能な電池としては、上述した電池容器７に電池蓋１１がカシメ固定されて封口されている構造の電池以外であっても構わない。このような構造の一例として正負極外部端子が電池蓋を貫通し電池容器内で軸芯を介して押し合っている状態の電池を挙げることができる。
【産業上の利用可能性】
【００４３】
本発明は、電池異常時の安全性を確保し高率放電特性を向上させることができる非水電解液電池を提供するものであるため、非水電解液電池の製造、販売に寄与するので、産業上の利用可能性を有する。
【符号の説明】
【００４４】
Ｗ１  正極板
Ｗ２  正極合剤層（正極活物質合剤層）
Ｗ３  負極板
Ｗ４  負極合剤層
Ｗ５  セパレータ
６  電極群
２０  円柱型リチウムイオン二次電池（非水電解液電池）
【図１】
2013054887.tif 000004
【図２】
2013054887.tif 000005
【図３】
2013054887.tif 000006
【図４】
2013054887.tif 000007
【図５】
2013054887.tif 000008